(57)【要約】【課題】本発明は、明白色で、照り（鏡面性）を有する白色金合金（ホワイトゴールド）の提供。【解決手段】（１）Ａｕ，Ｐｔ，Ｐｄ，Ａｇ，及びＣｕを下記の（イ）〜（ヘ）に示す割合で含有することを特徴とする白色金合金（ホワイトゴールド）。（イ）Ａｕが７０.０〜７８．０重量％（ロ）Ｐｔが４．５重量％以上（ハ）Ｐｄが８．０重量％以上（ニ）ＰｔとＰｄの和が１９．０重量％以下（ホ）Ａｇが０．５〜３．０重量％（ヘ）Ｃｕが２．０〜８．０重量％（２）Ａｕ、Ｐｔ，Ｐｄ，及びＣｕを下記の（イ）〜（ホ）に示す割合で含有し、残部が実質的にＡｇであることを特徴とする白色金合金（ホワイトゴールド）。（イ）Ａｕが７５．０重量％（ロ）Ｐｔが４．５重量％以上（ハ）Ｐｄが８．０重量％以上（ニ）ＰｔとＰｄの和が１９．０重量％以下（ホ）Ｃｕが２．０〜８．０重量％【選択図】  図１
2009057625.tif 000002
【特許請求の範囲】
【請求項１】
Ａｕ，Ｐｔ，Ｐｄ，Ａｇ，及びＣｕを下記の（イ）〜（ヘ）に示す割合で含有することを特徴とする白色金合金（ホワイトゴールド）。
（イ）Ａｕが７０〜７８．０重量％
（ロ）Ｐｔが４．５重量％以上
（ハ）Ｐｄが８．０重量％以上
（ニ）ＰｔとＰｄの和が１９．０重量％以下
（ホ）Ａｇが０．５〜３．０重量％
（ヘ）Ｃｕが２．０〜８．０重量％
【請求項２】
Ａｕ、Ｐｔ，Ｐｄ，及びＣｕを下記の（イ）〜（ホ）に示す割合で含有し、残部が実質的にＡｇであることを特徴とする白色金合金（ホワイトゴールド）。
（イ）Ａｕが７５．０重量％
（ロ）Ｐｔが４．５重量％以上
（ハ）Ｐｄが８．０重量％以上
（ニ）ＰｔとＰｄの和が１９．０重量％以下
（ホ）Ｃｕが２．０〜８．０重量％
【請求項３】
下記の組成を有することを特徴とする白色金合金（ホワイトゴールド）。
（イ）Ａｕが７５．０重量％
（ロ）Ｐｔが７．０重量％
（ハ）Ｐｄが１１．０重量％
（ニ）Ａｇが１．５重量％
（ホ）Ｃｕが５．５重量％
【請求項４】
合金の色を色差計によりＬａｂ方式で計測し、示された３つの数値（L，ａ，ｂ）を、ロジウム鍍金色（Ｌ＝８７．０５，ａ＝１．１８，ｂ＝２．６８）を基準値０として、Δ数値（ΔＬ,Δa,Δb）に換算し、３つのΔ数値をそれぞれ２乗して加えた合計を√２で割った数値をΔＥとして、その合金の色差とするとき、ΔＥが７．０以下である請求項１〜請求項３記載の白色金合金。
【請求項５】
Ａｕに対し、Ｐｔ，Ｐｄ，Ａｇ、及びＣｕを、請求項１〜請求項４記載の割合で配合し、これを１３００℃〜１４００℃で鋳造することを特徴とする白色金合金の製造方法。
【請求項６】
請求項１〜請求項５記載の白色金合金を使用した宝飾品。
【発明の詳細な説明】
【技術分野】
【０００１】
本発明は、明白色で、照り（鏡面性）を有する白色金合金（ホワイトゴールド）に関するものである。
更に詳しくは、指輪、ブローチ等の宝飾品に使用される白色金合金に関し、特に、金の含有量が７５％前後のＫ１８（１８金）であってパラジウムが配合されて白色化された宝飾品用のパラジウム配合系白色金合金に関するものである。
【背景技術】
【０００２】
金は、空気中で酸化されず、長期間にわたって光沢を失わない金属であるが、単独では硬度および強度が低いために、通常は、他の金属との合金として使用する方が、耐久性、加工性等に優れている。
そして、指輪、ブローチ等の宝飾品用として使用される金合金としては、金の含有率が約７５％のＫ１８（１８金）の白色金合金（ホワイトゴールド）が知られている。
この白色金合金は、高価で比重が大きく軟質なプラチナ（白金）に替わり、価格および比重に関して白金と銀との中間的位置を占める素材であり、さらに、白色という色彩により、宝飾品材料として適しているものである。
白色金合金においては、金の色調を白色に導くために、通常パラジウム（Ｐｄ）、銀（Ａｇ）、ニッケル（Ｎｉ）、銅（Ｃｕ）、亜鉛（Ｚｎ）等の元素が使用される。
【０００３】
ところで、従来品の白色金合金は、Ｐｄが５％〜７％配合された、地金が主流で、そのΔＥ（後述）は、１０〜１４の範囲で、肉眼で見た感じは、薄茶色である。そのため、その白色金合金の上にロジウム（Ｒｈ）鍍金（メッキ）をかけて白色にして使用しているのが一般である。
しかしながら、これを指輪、ブローチ等に加工して使用を継続していると、鍍金が剥がれ、茶色く変色した感じになる欠点があった。
また、ニッケル（Ｎｉ）を配合した白色金合金には、金属アレルギーの問題がある。
【０００４】
【特許文献１】特開２００４−６００４５
【特許文献２】特開平９−１３７２４０
【特許文献３】特開２００１−２０７２２６
【特許文献４】特開平９−７８１６０
【特許文献５】特開平１０−６０５５８
【特許文献６】特開２００６−２６５５９７
【特許文献７】特開２００６−３４６３７７
【発明の開示】
【発明が解決しようとする課題】
【０００５】
発明者は、以上の欠点を解消するために鋭意研究したところ、７５重量％前後のＡｕに対し、Ｐｔ，Ｐｄ，Ａｇ、及びＣｕを、従来知られていなかった割合で配合することにより、ΔＥが、７以下の白色金合金を鋳造することに成功し本発明を完成した。
【課題を解決するための手段】
【０００６】
本願発明は、下記の請求項１〜請求項６により構成されている。
＜請求項１＞  Ａｕ，Ｐｔ，Ｐｄ，Ａｇ，及びＣｕを下記の（イ）〜（ヘ）に示す割合で含有することを特徴とする白色金合金（ホワイトゴールド）。
（イ）Ａｕが７０.０〜７８．０重量％
（ロ）Ｐｔが４．５重量％以上
（ハ）Ｐｄが８．０重量％以上
（ニ）ＰｔとＰｄの和が１９．０重量％以下
（ホ）Ａｇが０，５〜３．０重量％
（ヘ）Ｃｕが２．０〜８．０重量％
＜請求項２＞  Ａｕ、Ｐｔ，Ｐｄ，及びＣｕを下記の（イ）〜（ホ）に示す割合で含有し、残部が実質的にＡｇであることを特徴とする白色金合金（ホワイトゴールド）。
（イ）Ａｕが７５．０重量％
（ロ）Ｐｔが４．５重量％以上
（ハ）Ｐｄが８．０重量％以上
（ニ）ＰｔとＰｄの和が１９．０重量％以下
（ホ）Ｃｕが２．０〜８．０重量％
＜請求項３＞  下記の組成を有することを特徴とする白色金合金（ホワイトゴールド）。
（イ）Ａｕが７５．０重量％
（ロ）Ｐｔが７．０重量％
（ハ）Ｐｄが１１．０重量％
（ニ）Ａｇが１．５重量％
（ホ）Ｃｕが５．５重量％
＜請求項４＞  合金の色を色差計によりＬａｂ方式で計測し、示された３つの数値（L，ａ，ｂ）を、ロジウム鍍金色（Ｌ＝８７．０５，ａ＝１．１８，ｂ＝２．６８）を基準値０として、Δ数値（ΔＬ,Δa,Δb）に換算し、３つのΔ数値をそれぞれ２乗して加えた合計を√２で割った数値をΔＥとして、その合金の色差とするとき、ΔＥが７．０以下である請求項１〜請求項３記載の白色金合金。
＜請求項５＞Ａｕに対し、Ｐｔ，Ｐｄ，Ａｇ、及びＣｕを、請求項１〜請求項４記載の割合で配合し、これを１３００℃〜１４００℃で鋳造することを特徴とする白色金合金の製造方法。
＜請求項６＞請求項１〜請求項５記載の白色金合金を使用した宝飾品。
【０００７】
本願発明を以上のように構成する理由は、次のとおりである。
（イ）Ａｕの金色の脱色（白色化）作用がある元素はＰｄであるが、Ｐｄは含有量が増すと、黒っぽくなるので、それを抑える為に、Ｐｔを一定量配合すれば白さをだすことができること。
（ロ）ＰｄとＰｔの配合割合が、下記の（ａ）〜（ｃ）のとき、色バランスが良好となること。
（ａ）Ｐｔが４．５重量％以上
（ｂ）Ｐｄが８重量％以上
（ｃ）Ｐｔ＋Ｐｄ＜１９重量％
（ハ）Ｐｔ＋Ｐｄ＞１９重量％になる（を超える）と、仕上げ工程でのバフ（研磨処理）のノリが非常に悪くなり、その結果、照りが（鏡面性）がなくなること。これは、白金族の特徴である粘りが大きく影響しているからと思われる。
（ニ）バフのノリを良くするために、Ｃｕを一定量加える必要があること。Ｃｕを加えることにより、Ｃｕ合金の特徴である、硬さと磨耗性が増し、融点を下げることができる。
（ホ）Ｃｕの添加効果を高めるために、Ａｇの併用が重要であること。
【０００８】
本願発明において、白色金合金の白さを表す「ΔＥ（合金の色差）」とは、その合金の色を色差計によりＬａｂ方式で計測し、示された３つの数値（L，ａ，ｂ）を、ロジウム鍍金色（Ｌ＝８７．０５，ａ＝１．１８，ｂ＝２．６８）を基準値０として、Δ数値（ΔＬ,Δa,Δb）に換算し、３つのΔ数値をそれぞれ２乗して加えた合計を√２で割った数値をいう。
具体的には、市販の色差計（例：紫外−可視分光光度計〔日本分光株式会社Ｖ−５７０〕で測定する。
白色金合金（ホワイトゴールド）の色の範囲は、ΔＥ０〜ΔＥ１４までとする。
【発明の効果】
【０００９】
（Ａ）一般的な、白色金合金（ホワイトゴールド）は、硬く・脆く・照り（鏡面性）がでにくい合金が多く、白さはあっても照り（鏡面性）が無いため明るく見えず、その結果ΔＥの値も、Ｋ１８Ｋ（ＷＧ）＝ΔＥ７程度である。
これに対し、本願発明に係る白色金合金は、ΔＥの値が７以下（好ましくは６．０以下）の白色金合金を容易に得ることができる。
（Ｂ）ロジウム鍍金（メッキ）をかけないで、特有の白さを持った地金を得ることができる。
（Ｃ）良好な鋳造・加工性、良好な磨き具合・照り（鏡面性）の出具合等を合わせ持った地金を得ることができる。
（Ｄ）従来のＰｄ割（系）、Ｎｉ割（系）、Ｍｎ割（系）では、出せない白さを出すことができる。
（Ｅ）本願発明に係る白色金合金は、加工に適した硬さ（ビッカース硬さ（Ｈｖ）で、１２０〜１４０ＨＶ程度）を有している。
（Ｅ）通常金系の地金と同様に磨きを行うことができる。
【発明を実施するための最良の形態】
【００１０】
下記の表１に、請求項１に記載した条件の配合で鋳造した白色金合金の配合とΔＥの値を実施例として示す。
【００１１】
【表１】
2009057625.tif 000003
【００１２】
表１中、Ａｕの含有量が７８．０重量％を超えるもの（Ｎｏ．１，２，４，５，７，１０，１９，２２）は、Ａｕの含有量が多すぎて、ΔＥを７．０以下とすることができない。
又、Ｐｔ＋Ｐｄ＞１９重量％である配合（Ｎｏ．３１〜３６）は、加工性が悪く、本願発明の範囲（請求項１）には入らないものである。
【００１３】
表２に、請求項２に記載した条件の配合で鋳造した白色金合金の配合とΔＥの値を実施例として示す。
【００１４】
【表２】
2009057625.tif 000004
【００１５】
表２中、Ｎｏ．７１に示す配合が、金含有量７５重量％（１８Ｋ）において最良の結果を示すものである（請求項３）。
【００１６】
なお、表３（Ｎｏ．９１〜９５）に従来の白色金合金のΔＥの値の例を示す。いずれもΔＥの値が７．０を超えている。
【００１７】
【表３】
2009057625.tif 000005
【００１８】
＜実施例１＞
Ａｕ，Ｐｔ，Ｐｄ，Ａｇ，Ｃｕを下記の割合で配合し、通常の金合金法によって、パラジウム配合系Ｋ１８の白色金合金を製造した（キャスト（鋳造）温度１３００〜１，４００℃））。
Ａｕ：７５．０重量％
Ｐｔ：  ７．０重量％
Ｐｄ：１２．５重量％
Ａｇ：  １．５重量％
Ｃｕ：  ５．５重量％
得られた白色金合金の外観は、白色でΔＥの値は５．１６であり、宝飾品として使用するのに適した白色であった。
又、得られた白色金合金のマイクロビッカース硬度は、Ｈｖ１３１であり、融点は１２５０℃程度であった。
なお、本願発明に係る白色金合金は、Ｐｔ系の鋳造より３００℃〜４００℃低い為、Ｋ１８金に使用されている真空加圧式鋳造機（黒鉛ルツボ使用）、Ｐｔ系に使用されている遠心加圧式鋳造機（セラミックルツボ使用）、どちらでも鋳造が可能である。
【００１９】
＜実施例２＞
実施例１で得られた白色金合金を用いて、真空吸引加圧鋳造法にて、宝飾品である指輪を試作した（ホワイクリストバライト系埋没材、セラミック系埋没材、リン酸塩系埋没材等使用可能）。
その結果、割れや折れ等の欠陥、及び鋳巣が無い良好な鋳造物が得られた。
又この鋳造物を切削加工、バフ研磨を経て鏡面性（照り、金属光沢）を有する状態まで仕上げたところ、この過程でも割れや折れ等の欠陥、鋳巣等は生じなかった。
【図面の簡単な説明】
【００２０】
【図１】実施例１の白色金合金のΔＥの測定結果を示す図である。
【図１】
2009057625.tif 000006